(57)【特許請求の範囲】
【請求項１】
基板上に、窒化物系または酸化物系化合物半導体の柱状結晶を形成させ、この柱状結晶を用いて半導体素子を製造する方法であり、
前記基板表面において、III族の原子と窒素またはII族の原子と酸素の原子との供給比及び結晶の成長温度を制御し、前記基板表面における横方向に対する結晶成長を抑制し、柱状結晶をｃ軸方向に異方性を持たせて成長させる第一の工程と、
前記第一の工程において前記柱状結晶が所定の高さに成長した後、原料の原子と窒素または酸素の原子との供給比及び結晶の成長温度を調整し、前記柱状結晶の長尺方向のみの異方性成長でなく、等方性成長させる第二の工程と、
を有し、
前記第二の工程において、前記柱状結晶の上部を、前記ｃ軸方向に成長するに従い、上部成長面の表面積が広くなるように成長させて、最終的に連続した薄膜として成長させることを特徴とする半導体素子の製造方法。
【請求項２】
前記柱状結晶の成長開始時に、前記基板表面に前記柱状結晶を成長させる核となるドットを、所定の大きさ及び密度にて形成することを特徴とする請求項１に記載の半導体素子の製造方法。
【請求項３】
前記柱状結晶を前記基板から分離し、他の基板に結合させることを特徴とする請求項１または２に記載の半導体素子の製造方法。
【請求項４】
前記柱状結晶間を絶縁性の材料で充填することを特徴とする請求項１乃至３のいずれか一項に記載の半導体素子の製造方法。
【請求項５】
請求項１乃至４のいずれか一項に記載の製造方法により得られる半導体素子であって、
基板と、
該基板上に所定の密度に配設された、光または電子機能を有するデバイス構造が形成された柱状結晶と、
前記柱状結晶上部に形成された２次元的に連続した薄膜層と
を有することを特徴とする半導体素子。
【請求項６】
前記柱状結晶における、高さ方向の所定の位置より上部に、前記デバイス構造として、高さ方向の前記所定の位置より下部を形成する材料とは異なる材料の半導体層よりなる機能性を有する部位が設けられていることを特徴とする請求項５に記載の半導体素子。
【請求項７】
前記柱状結晶の上部と前記薄膜層との間に、ｃ軸方向に対して、前記柱状結晶と同様の材料による、前記柱状結晶の径から徐々に広がる半導体層が形成されていることを特徴とする請求項５または６に記載の半導体素子。
【請求項８】
前記柱状結晶間に、誘電体からなる埋込材料が充填されていることを特徴とする請求項６に記載の半導体素子。
【発明の詳細な説明】
【技術分野】
【０００１】
本発明は、窒化物系または酸化物系化合物半導体層の成長において、所定の密度で均一な柱状結晶成長を行い、この成長した柱状結晶を用いた半導体デバイス、例えば、ダイオード，発光ダイオード並びに半導体レーザ等の半導体素子及びその製造方法に関する。  
本願は、２００４年８月３１日に出願された日本国特許出願第２００４−２５３２６７号に対し優先権を主張し、その内容をここに援用する。
【背景技術】
【０００２】
窒化物系化合物半導体は、組成領域のすべてが直接遷移型であり（例えば、ＡｌＮ，ＧａＮ，ＩｎＮ及びそれらの混晶）、広いバンドギャップを有し、青色または紫色の発光ダイオードの材料、すなわち、短波長発光素子材料として知られている。
しかしながら、窒化物系化合物半導体は、六方晶構造の結晶構造を有するため、従来のIII-Ｖ族化合物半導体のように格子整合する基板結晶が存在せず、通常、六方晶構造を有するサファイア基板面（あるいはＳｉＣ及びＳｉも用いられる）に成長させられている。【０００３】
しかしながら、サファイア基板の（０００１）面の結晶の格子と、窒化物系化合物半導体の（０００１）面の結晶格子とは格子定数が異なり、格子不整が存在し、サファイア基板上への窒化物系化合物半導体層の成長において、連続薄膜としての結晶性が不十分であり、貫通転移密度の低いエピタキシャル膜を得ることができない。
この貫通転位が高密度で存在すると、高輝度発光ダイオードや半導体レーザの材料として使用した場合、発光特性が低下してしまうことになる。【０００４】
このため、サファイア基板に所定の厚さのＧａＮ薄膜を成長させた後、ＳｉＯ２，ＳｉＮあるいは金属の薄膜ストライプ状あるいは網状のマスクを形成する。
この後、特定の条件下でＧａＮを再成長させると、上記マスク上に結晶が成長せず、露出したＧａＮ部分にのみＧａＮを選択的に成長させることができる。
このとき、マスク上においては、横方向からＧａＮが成長することにより、このマスク上面でＧａＮ膜が結合し、全面をＧａＮが覆い、最終的に平坦なＧａＮの連続薄膜を生成することができる（非特許文献１，２参照）。【０００５】
このマスク上に横方向エピタキシャル成長したＧａＮの連続薄膜は、通常の製法に比較して、貫通転位密度を大幅に削減することができる。
また、上述と類似した手法として、サファイア基板やＧａＮ膜に段差を形成することにより横方向成長する領域を設けて、貫通転移を削減する手法も提案されている。
【非特許文献１】A. Usui, H. Sunakawa, A. Sakai and A. Yamaguchi, "Thick GaN epitaxial growth with low dislocation density by hydride vapor phase epitaxy," Jpn. J. Appl. Phys., 36 (7B) 1997。
【非特許文献２】A. Sakai, H. Sunakawa and A. Usui, "Defect structure in selectively grown GaN films with low threading islocation density," Appl. Phys. Lett., 71 (16) 1997
【発明の開示】
【発明が解決しようとする課題】
【０００６】
通常のＭＯＣＶＤ（有機金属気相堆積）法で、サファイア基板上に成長させたＧａＮ膜の貫通転位密度が１０９／ｃｍ２であるのに比較し、上述した非特許文献１，２において、横方向エピタキシャル成長を用いることにより、貫通転位密度を１０６／ｃｍ２程度まで低減することが可能である。
しかしながら、非特許文献１，２に示す成長方法にあっては、製造過程が複雑で工程数がかかり、通常の成長法に対してコストが増大してしまうという問題がある。【０００７】
このため、市販されている低転位密度のＧａＮのウェハは、現在２インチウェハ１枚が１００万円程度と極めて高価な材料となっている。
また、ナトリウム等を溶媒とする高圧合成法による極めて低い転位密度のＧａＮの成長も研究レベルで報告されているが、製造工程の制限から大面積化が困難であり、市場には殆ど流通していない。【０００８】
また、従来の発光素子の形成方法においては、柱状結晶を発光素子として使用するときに、柱状結晶上部に電極を形成しようとする場合、電極材料が柱状結晶側面に回り込み、柱状結晶の縦方向に配設された半導体層間の短絡、また隣接する柱状結晶間の電極としての接続不良が発生し、柱状結晶を含む直径数μｍ以上の大面積発光素子の形成が困難である。【０００９】
本発明は、このような事情に鑑みてなされたもので、簡易な製造工程により、安価で貫通転位密度の少ないＧａＮ柱状結晶などの半導体素子の製造方法、及びこの製造方法で作製したＧａＮ柱状結晶を用いた高輝度な発光素子や機能素子等の半導体素子を提供することを目的とする。
【課題を解決するための手段】
【００１０】
本発明の半導体素子の製造方法は、基板上（例えば、所定の結晶面を上面とする基板上）に、窒化物系または酸化物系化合物半導体の柱状結晶を、例えば、分子線エピタキシ（ＭＢＥ）法、または、成長条件は異なるがＭＯＣＶＤ（有機金属気相成長）法，ＨＶＰＥ（ハイドライド気相成長）法及びスパッタ法等を用いることにより形成させ、この柱状結晶を用いて発光素子を製造する方法であり、前記基板表面において、III族の原子と窒素またはII族の原子と酸素の原子（すなわち、III族原料とＶ族原料またはII族原料とＶI族原料）との供給比及び結晶の成長温度を制御し、基板表面における横方向に対する結晶成長を抑制し、柱状結晶をｃ軸方向に異方性を持たせて成長させ、すなわち図２に示す領域Ｂの条件、結晶の成長温度：７５０℃〜９５０℃の範囲内と、III族の原子と窒素の原子との供給比：１対２〜１対１００の範囲内に含まれるように成長温度及びIII族の原子と窒素の原子との供給比を調整し、例えば結晶の成長温度を７５０℃〜９５０℃の範囲内とし、III族の原子と窒素の原子との供給比を１対２以上として、横方向に対する結晶成長を抑制し、柱状結晶をｃ軸方向に異方性を持たせて成長させることを特徴とする。
すなわち、結晶の成長温度を一般的な７００℃より高く、かつ窒素の供給過剰状態にし、横方向（柱状結晶の側壁であるｃ軸に垂直な方向）に対する結晶成長を抑制し、柱状結晶をｃ軸方向に異方性を持たせて成長させる。
また、本発明の半導体素子の製造方法は、基板上に、窒化物系または酸化物系化合物半導体の柱状結晶を形成させ、この柱状結晶を用いて半導体素子を製造する方法であり、前記基板表面において、III族原料とＶ族原料またはII族原料とＶI族原料の供給比及び結晶の成長温度を制御し、基板表面における横方向に対する結晶成長を抑制し、柱状結晶をｃ軸方向に異方性を持たせて成長させることを特徴とする。
ここで、柱状結晶を形成するための原料は、必ずしも原子状でなく、分子状あるいは、有機Ｇａ化合物（Ｇａ）やアンモニア（Ｎ）といったガス状の形態で供給されても良い。【００１１】
本発明の半導体素子の製造方法は、柱状結晶が所定の高さに成長した時点で、異方性を持たせて柱状結晶を成長させるモードに対して、III族原料とＶ族原料またはII族原料とＶI族原料の供給比及び結晶の成長温度を調整し、柱状結晶の長尺方向のみの異方性成長でなく、等方性成長させることを特徴とする。そして、上記製造方法は、柱状結晶の上部を、柱状結晶の長尺方向（ｃ軸方向）に成長するに従い、上部成長面の表面積が広くなるように成長させて、最終的に連続した薄膜として成長させることを特徴とする。
すなわち、上記製造方法は、柱状結晶の長尺方向（ｃ軸方向）のみの異方性成長でなく、ｃ軸に垂直な結晶方向にも成長させる等方性成長に成長条件を順次調整して、成長のモードを、異方性成長から等方性成長に移行させる。
例えば、本発明の発光素子の製造方法は、柱状結晶が所定の高さに成長した時点で、異方性を持たせて柱状結晶を成長させるモードに対して、III族の原子と窒素の原子との供給比及び結晶の成長温度を調整し、すなわち、図２に示す領域Ｃの条件、結晶の成長温度：５００℃〜８００℃の範囲内と、III族の原子と窒素の原子との供給比：１対２〜１対１００の範囲内に含まれるように成長温度及びIII族の原子と窒素の原子との供給比を調整し、ｃ軸方向のみでなくｃ軸に垂直な結晶方向にも成長させ、柱状結晶の上部を逆円錐形状または逆角錐の逆錐状として、これらの頂部において、窒素系化合物半導体の連続膜として結晶を成長させる。
【００１２】
本発明の半導体素子の製造方法は、前記柱状結晶の成長開始時に、前記基板表面に柱状結晶を成長させる核（成長核であり、Ｓｉ基板上及びサファイア基板上にＭＢＥ法により、柱状結晶を成長させる際に有効）となるドットを、所定の大きさ及び密度にて形成することを特徴とする。【００１３】
本発明の半導体素子の製造方法は、前記柱状結晶を基板から分離し、他の基板に結合させることを特徴とする。【００１４】
本発明の半導体素子の製造方法は、前記柱状結晶間を絶縁性の材料で充填することを特徴とする。
ここで、絶縁性の材料としては、無機物または有機物であり、誘電体を含み、上部及び下部の半導体層とともにコンデンサを形成する材料である。【００１５】
本発明の半導体素子は、基板と、該基板上に所定の密度に配設された、光または電子機能を有するデバイス構造（発光や電流の流れる方向の制御などの機能性を発現する活性領域として形成された領域）が形成された柱状結晶と、柱状結晶上部に形成された２次元的に連続した薄膜層（連続した薄膜であり、下部の柱状結晶に対して連続して形成されているため電極として活用できる領域）とを有することを特徴とする。【００１６】
本発明の半導体素子は、前記柱状結晶における、高さ方向の所定の位置より上部に、前記デバイス構造として、高さ方向の前記所定の位置より下部を形成する材料とは異なる材料の半導体層よりなる機能性を有する部位（発光や電流の流れる方向の制御などの機能性を発言する活性領域として形成された領域）、例えば、発光領域や整流機能を有する領域などが設けられていることを特徴とする。
【００１７】
本発明の半導体素子は、前記柱状結晶の上部と前記薄膜層との間に、ｃ軸方向に対して、柱状結晶と同様の材料による、柱状結晶の径から徐々に広がる半導体層が形成されていることを特徴とする。【００１８】
本発明の半導体素子は、前記柱状結晶間に、誘電体からなる埋込材料が充填されていることを特徴とする。
本発明は、柱状結晶の成長モード（領域Ｂ：基板温度７５０℃〜９５０℃、Ｖ／III族供給比１：２〜１：１００）時と逆錐台の成長モード（領域Ｃ：基板温度５００℃〜８００℃、Ｖ／III族供給比１：２〜１：１００）時とにおいて、図２の各々の成長モードの条件範囲にて、両モードの成長温度を同一とした場合、逆錐台の成長モード時における窒素の供給比を、柱状結晶の成長モードに対してより低い状態とし、両モードの窒素の供給比を同一とした場合、逆錐台の成長モードの成長温度を、柱状結晶の成長モードに対して低い状態とし、また、柱状結晶の成長モードに対して、逆錐台の成長モードの条件を、基板温度を低くし、窒素の供給比を高くして、領域Ｃ内に維持させることにより、図１２の走査電子顕微鏡写真にて視認できるように、柱状結晶から連続して逆錐台の層を成長させ、最終的に逆錐台の頂部にて連続薄膜としている。
本発明の領域Ｃにおいて、逆錐台の半導体層を成長させる際、Ｖ／III族におけるＶ族（窒素）の供給比を高くしているのは、柱状結晶間における金属Ｇａの析出を難くするため、柱状結晶のｃ軸と垂直な面に対して過剰なＧａが供給されるのを防止するためである。
【発明の効果】
【００１９】
以上説明したように、本発明によれば、窒化物系化合物半導体（例えば、ＧａＮ）の柱状結晶を形成し、この柱状結晶各々に発光部を設けることにより、貫通転位密度を殆ど含まない高品質の柱状結晶の特性を生かして、短波長の発光領域における高輝度な発光素子等の半導体デバイス（半導体素子）を得ることができる。
また、本発明によれば、柱状結晶の結晶条件を所定の高さ以降に変更し、柱状結晶の成長を異方性成長から等方性成長に変え、上部を逆円錐形状または逆角錐形状となるように成長させ、逆円錐台または逆角錐台（双方を含んで逆錐台とする）の頂部を接触させて、最終的に柱状結晶の上部を連続薄膜とすることにより、電極材料の柱状結晶側部への回り込みを防止し、発光素子の製造工程における電極形成を容易とすることができる。【００２０】
さらに、本発明によれば、基板表面に柱状結晶を成長させる核を初めに所定の間隔にて形成し、所定の条件にて、この核から柱状結晶を成長させていくため、発光部を形成する柱状結晶を容易に基板表面に所定の間隔にて生成することが可能となり、安価に高輝度な特性を有する発光素子等の半導体デバイスを形成することができる。
【図面の簡単な説明】
【００２１】
【図１】本発明の一実施形態による発光ダイオードの構造を示す概念図である。
【図２】基板温度（成長温度）とＶ／III族の供給比とから決まる成長条件を説明するグラフである。
【図３】ＭＢＥ装置の概念図である。
【図４】発光素子の製造方法を説明する概念図である。
【図５】発光素子の製造方法を説明する概念図である。
【図６】発光素子の製造方法を説明する概念図である。
【図７】発光素子の製造方法を説明する概念図である。
【図８】ＧａＮ柱状結晶，ＭＯＣＶＤで成長させたＧａＮ連続膜，ＭＢＥで成長させたＧａＮ連続膜の室温ＰＬ（フォトルミネッセンス）スペクトルを示すグラフである。
【図９】ＰＬピーク強度の励起光強度依存性を示すグラフである。
【図１０】本発明の柱状結晶を用いた半導体レーザの構成の断面構造を示す概念図である。
【図１１】本発明の実施形態におけるステップＳ１〜Ｓ６によって形成された柱状結晶の断面を示す操作電子顕微鏡写真の図である。
【図１２】本発明で形成された柱状結晶による発光ダイオードの発光特性（電流と光出力との対応関係）を示すグラフである。
【符号の説明】
【００２２】
１…基板、２…柱状結晶、２ａ…逆円錐台部（ｐ型のクラッド層）、２ｂ，２ｄ…ｉ型ブロック層、２ｃ…発光層、２ｅ…クラッド層（ｎ型のクラッド層）、３…電極層
【発明を実施するための最良の形態】
【００２３】
＜発光素子の構造＞
以下、本発明の一実施形態による発光素子（例えば、発光ダイオード）の構造を図面を参照して説明する。図１は同実施形態による発光素子の構造を示すブロック図である。
この図において、発光素子Ｌは、基板１の上面に柱状結晶２が形成され、柱状結晶２の上部が電極層３により電気的に接合されている。
上記柱状結晶２は、図１における右側の拡大図から判るように、デバイス構造として、逆錐（逆円錐形状または逆角錐形状である）部２ａ（ｐ型クラッド層），ｉ型ブロック層２ｂ，発光層２ｃ，ｉ型ブロック層２ｄ，ｎ型クラッド層２ｅとを有している。
柱状結晶２は、上述したようなデバイス構造を有しており、発光機能を有するデバイス構造の領域（部位）として、発光層２ｃを有している。【００２４】
ここで、例えば、逆錐部２ａはｐ−ＧａＮ：Ｍｇ（Ｍｇを不純物としてｐ型としたＧａＮ）、またはｐ−ＡｌＧａＮ：Ｍｇで形成されており、ｉ型ブロック層２ｂ及び２ｄはイントリンシックなＧａＮで形成されており、ｎ型クラッド層２ｅはｎ−ＧａＮ：Ｓｉ（Ｓｉを不純物としてｎ型としたＧａＮ）、あるいはｎ−ＡｌＧａＮ：Ｓｉで形成されており、発光層２ｃはＩｎＧａＮ／ＧａＮ（あるいはＩｎｘＧａ１−ｘＮ／ＩｎｙＧａ１−ｙＮ）、またはＧａＮ／ＡｌＧａＮ、ＡｌｘＧ１−ｘＮ／ＡｌｙＧ１−ｙＮからなるＭＱＷ（多重量子井戸）構造（あるいはＳＱＷ：単一量子井戸）で形成されている。
ｉ型ブロック層２ｂ及びｉ型ブロック層２ｄ各々は、逆錐部２ａ，ｎ型クラッド層２ｅそれぞれからの不純物の発光層２ｃへの拡散を防止するために設けられているが、必須ではなく、各クラッド層を直接発光層２ｃへ結合させた構造としてもよい。【００２５】
例えば、基板１は導電性を有するシリコン（またはシリコンカーバイド基板，金属基板あるいは導電性処理されたサファイア基板など）であり、このシリコン基板の（１１１）面あるいはシリコンカーバイドやサファイア基板の（０００１）面に、六方晶の窒化物半導体がｃ軸方向（図２に示すように、基板平面に垂直方向、すなわち成長する柱状結晶の軸方向）で上記柱状結晶２として形成されている。
一般に、格子定数の異なる基板表面に、六方晶構造の窒化物系化合物半導体をエピタキシャル成長させる際、格子定数の違いから貫通転位密度が多く発生してしまう。
これは、柱状結晶の成長初期に形成された高密度な成長核が結合して連続膜となる際に、互いの成長核の原子配列がわずかにずれているために起こる。
しかしながら、上述した柱状結晶とすることにより、個々の柱状結晶は、単一の成長核（核）から成長しているため貫通転位をほとんど含んでおらず、貫通転位の発生原因となる微結晶同士の結合部がないため、結晶全体における貫通転位密度を飛躍的に低下させることが可能である。
さらに、成長面の断面積を小さくすることにより、界面における歪応力を低く抑えて、柱状結晶単位の貫通転位の発生を低く抑え、結晶における貫通転位密度を低下させる効果も得ることができる。
シリコンは導電性があり安価だが、窒化物系化合物半導体に対して、格子定数が大きく異なり、この基板上に窒化物系化合物半導体を成長させる場合、クラックが入りやすく、貫通密度が高い等の問題があるため、通常は導電性のないサファイア基板が用いられる。しかしながら、本発明においては、上述のように、窒化物系化合物半導体をシリコン基板上に形成可能としたため、デバイスとしての製造効率を向上させることができる。
また、基板として格子不整合のない連続膜状のＧａＮの膜表面や、その他の半導体、ガラス、金属（Ａｌ, Ｔｉ, Ｆｅ, Ｎｉ, Ｃｕ, Ｍｏ,Ｐｄ, Ａｇ, Ｔａ, Ｗ, Ｐｔ, Ａｕ、あるいはこれらの元素を一部に含有する合金）を用いてもよい。これらの膜表面において、初期の段階に成長核が生成され、柱状結晶が所定の密度（単位面積あたりの柱状結晶の数）にて成長する。【００２６】
そして、本発明における柱状結晶２は、構造上の特徴として、所定の距離、すなわち一定な距離ではないが、少なくとも、他の柱状結晶と接触することなく、所定の密度により形成されており、沈設する他の柱状結晶と成長途中にて結合して、連続薄膜となることを防止している。
また、上述したように、全く柱状結晶同士が接触しない状態ではなく、柱状結晶同士の一部は物理的に接触した状態でも良いが、隣接する柱状結晶と原子レベルでの結合がない状態を維持している状態であることが重要である。原子レベルでの結合が生じると接合面に結晶欠陥が発生してしまう。
ここで、従来技術としてサファイア基板上に、ＧａＮの柱状結晶を形成した後に、柱状結晶上に連続薄膜を形成する方法（K.Kusakabe.Jpn.J.Appl.Phys.40,2001,L192-L194）がある。しかしながら、上記従来技術の製造方法においては、柱状結晶間に材料のＧａが析出し、柱状結晶間の絶縁を保てないという問題を有していた。
本発明の柱状結晶形成方法においては、上述した柱状結晶間に材料の一部を析出させることがなく、柱状結晶間の絶縁性を満足することができる。
また、本発明における柱状結晶２は、構造上の特徴として、成長条件を制御して（後の製造方法に詳述）、所定の位置までｃ軸方向に異方性を持たせた成長が行われ、ｐ型クラッド層の成長から等方性（ｃ軸方向のみでなく、ｃ軸に垂直な方向の成長を含む）の成長を開始させ、ｐ型クラッド層を逆錐部２ａとして形成することにより、最終的に電極層３として連続薄膜として成長させる。
ここで、逆錐部の形状は、逆円錐状または逆角錐状のように側面が連続して広がる形状のみでなく、柱状結晶から段階的に、すなわち階段状に径が変化して、ｃ軸方向に成長するにつれて広がってゆく構造を含むものである。
また、逆錐形状に限らず、ｃ軸方向に成長するに従い、上部成長面の表面積が広くなるように成長し、最終的に連続した薄膜として成長する構造でもよい。
これによって、本発明の柱状結晶は、基板１上に形成された柱状結晶２の逆錐部２ａ各々の上部は、電極層３により電気的に接続されるため、従来例に比較して、逆錐部２以外の部分との電気的接続を容易に防止することができ、半導体製造の工程を簡易化しつつ、素子特性を向上させることが可能である。【００２７】
＜発光素子の製造方法；シリコン基板上＞
基板１として、厚さ３５０μｍのＳｂドープの低抵抗ｎ型シリコン基板（Ｓｉ（１１１）面上）を用いて、図１に示す構造の発光ダイオードを形成する場合、ここで、製造装置としては、図４に示すＭＢＥ（分子線エピタキシ）装置を用いる。
このとき、裏面（柱状結晶を成長させない方の面）に、柱状結晶成長前に、熱吸収用のＴｉを電子ビーム蒸着等により蒸着する。【００２８】
チャンバ内の真空度は、各分子線照射セルから、各材料（例えば、Ｉｎ，Ｇａ，Ｍｇ，Ｓｉ等の金属及び活性化された窒素原子）分子線を放射していない状態のとき、１０−６〜１０−９Ｐａ（パスカル）であり、結晶成長のために各分子線放射セルから分子線および窒素を放射している状態のとき、１０−２〜１０−６Ｐａとなる。
前処理としては、ｎ型クラッド層２eと基板１との接続部の抵抗値を低下させ、かつ柱状結晶毎の接続部の抵抗値を揃えるため、ＲＣＡ洗浄や沸酸等によるＳｉ基板表面の洗浄処理を行い、Ｓｉ基板表面の自然酸化膜を除去し、表面の活性化を行う。【００２９】
また、以下の基板温度は、シリコン基板の裏面に蒸着したＴｉ膜の温度を、赤外線放射温度計にて観測（放射係数０．３７を基準）した。
さらに、分子線強度は、ヌードイオンゲージで、測定時に基板の測定位置に移動させて、逐次、測定した。
ドーピング濃度（電子、正孔濃度）は、ＣＶ法あるいは、単層膜のドーピング条件から推定した。
また、各電極膜厚の測定は、蒸着時に水晶振動子膜厚計により測定した。【００３０】
ステップＳ１：
基板温度５００℃〜６００℃、真空度１０−３Ｐａ〜１０−６Ｐaにおいて、Ｇａを照射する。
そして、Ｇａの照射を停止し、活性窒素を照射することにより、ＧａＮドットを形成し、このＧａＮドットを成長の核として、以降のステップにおいて柱状結晶を成長させる。ただし、後の領域Ｂ内における条件のいずれかの場合、このステップＳ１を省略しても良い。
ここで、図２は、基板温度（縦軸：成長温度）とＶ／III族の供給比（横軸）とで、成長条件の範囲を示している。【００３１】
成長温度とＶ／III族の供給比の対応において、領域Ａの範囲はＧａＮが分解して結晶の成長が起こらない条件の領域であり、領域Ｂの範囲は柱状結晶が成長するモードの条件となる領域であり、領域Ｃの範囲は柱状結晶の上部において逆錐台状に成長し、結果的に連続膜の結晶が成長するモードの条件となる領域であり、領域Ｄも領域Ｃと同様に、逆錐台状から連続膜となる成長モードであるが、柱状結晶の間に金属Ｇａが充填される。
したがって、以降のステップＳ２からステップＳ５の柱状結晶の成長には領域Ｂの条件を用い、ステップＳ６における逆錐台の成長には領域Ｃの条件を用いる。【００３２】
ステップＳ２：
次に、基板温度を８６０℃〜８８０℃（領域Ｂ：７５０℃〜９５０℃）とし、真空度１０−３Ｐａ〜１０−６Ｐａにおいて、Ｇａ及びＮの原子の供給比を１対２（窒素：１、Ｇａ：０.５、領域Ｂ：１対２〜１対１００）とし、Ｇａの分子線強度を６×１０−４Ｐａとして、Ｎを過剰供給し、上記ＧａＮドットを成長核として、１００ｎｍ〜２０００ｎｍ、例えば７５０ｎｍの高さ（厚さ）のｎ型のクラッド層２eを、ＧａＮ：Ｓｉの柱状結晶として成長させる。ここで、室温にて、ｎ（電子濃度）＝１×１０１５／ｃｍ３〜１×１０２１／ｃｍ３となるよう、ｎ型不純物原子であるＳｉ原子を供給する。
すなわち、サファイア基板表面に対して、通常のＧａＮの成長に用いる基板温度（７００℃）より高温かつ、III族の原子と窒素の原子との供給比を２以上の条件下で成長させることにより、柱状結晶が形成されることとなる。【００３３】
上述した条件下、すなわち、８００℃以上の高い基板温度とし、真空度１０−３Ｐａ〜１０−６Ｐａにおいて、サファイア基板表面に対して、III族の原子と窒素の原子との供給比を２以上において、ＧａＮを成長させることにより、六方晶のｃ軸方向に、異方性を持たせて（柱状結晶の側面であるａ軸及びｂ軸方向の成長を抑制させて）、高品質なＧａＮの柱状結晶（ナノコラム）を形成させることができる（図５参照）。
このとき、一旦、柱状結晶として成長が開始されると、基板温度６００℃〜９５０℃の低温からの基板温度範囲にて、ｃ軸方向の異方性を有した柱状結晶の成長のモードを持続させることが可能である。
ここで、Ｎd：ＹＡＧパルスレーザ（波長３５５ｎｍ、出力最大２０ｍＪ、パルス幅５ｎｍ）を用いた光励起誘導放出実験においても、図９に示すように、極めて低い閾値での励起光強度における誘導放出が観測された。
そして、図９において示すように、誘導放出の励起光強度の閾値は、ＭＯＣＶＤ-ＧａＮで１．６ＭＷ／ｃｍ２であり、ＭＢＥ-ＧａＮが２．０ＭＷ／ｃｍ２に対して、本発明のＭＢＥ法によるＧａＮナノコラムは０．２ＭＷ／ｃｍ２と約１桁低い値であり、高い誘導放出特性を有している。【００３４】
ステップＳ３：
次に、基板温度８６０℃〜８８０℃（領域Ｂ：７５０℃〜９５０℃）とし、真空度１０−３Ｐａ〜１０−６Ｐａにおいて、Ｇａ及びＮの原子を１対２（領域Ｂ：１対２〜１対１００）の比にて供給し、ｉ−ＧａＮの層であるｉ型ブロック層２ｄを、上記ＧａＮ：Ｓｉのクラッド層２ｅに連続させて柱状結晶として、１０ｎｍの厚さに成長させる。【００３５】
ステップＳ４：
次に、基板温度５００℃〜８００℃とし、真空度１０−３Ｐａ〜１０−６Ｐａにおいて、Ｉｎ，Ｇａ及びＮの組成比を、ＩｎｘxＧａ１−ｘＮ（ｘ＝０〜０．５）の比とし、このＩｎＧａＮ層を厚さ１ｎｍ〜１０ｎｍで形成し、Ｇａ及びＮの原子を、（領域Ｂ：１対２〜１対１００）の比にて供給してＧａＮ層を厚さ１ｎｍ〜１０ｎｍで形成して、この処理を所定の複数回繰り返すことにより、ＩｎＧａＮ層及びＧａＮ層を交互に作成して、ＭＱＷ構造の発光部２ｃを形成する。
また、上記ＭＱＷ構造において、ＩｎＧａＮ／ＧａＮだけでなく、ＩｎＧａＮ／ＩｎＧａＮ、ＧａＮ／ＡｌＧａＮ及びＩｎＡｌＧａＮ／ＡｌＧａＮ、ＡｌＧａＮ／ＡｌＧａＮを使用してもよい。
これにより、発光部２ｃを上記ｉ型ブロック層２ｄに連続した柱状結晶として成長させる。【００３６】
ステップＳ５：
次に、基板温度６８０℃〜７００℃（領域Ｂ：５００℃〜８００℃）とし、真空度１０−３Ｐａ〜１０−６Ｐａにおいて、Ｇａ及びＮの原子を１対２（窒素：１、Ｇａ：０．５、領域Ｂ：１対２〜１対１００）の比にて供給し、ｉ−ＧａＮの層であるｉ型ブロック層２ｂを、上記ＧａＮ：Ｓｉの発光部２ｃに連続させて柱状結晶として、１０ｎｍの厚さに成長させる。【００３７】
ステップＳ６：
次に、基板温度６８０℃〜７００℃（領域Ｃ：５００℃〜８００℃）とし、真空度１０−３Ｐａ〜１０−６Ｐａにおいて、Ｇａ及びＮの原子を１対８（窒素：１、Ｇａ：０．１２５、領域Ｃ：１対２〜１対１００）の比にて供給することにより、結晶成長がｃ軸方向に異方性を有した成長のモードから、等方性に近い成長モードに変換され、（０００１）面のｃ軸方向だけでなく、柱状結晶２の側面であるｃ軸に垂直な結晶軸方向にも結晶が成長することとなる（図６参照）。【００３８】
これにより、１００ｎｍ〜１０００ｎｍの高さ（厚さ）のｐ型のクラッド層である逆錐部２aを、ＧａＮ：Ｍｇの柱状結晶２として成長させる（図７参照）。ここで、室温にて、ｐ＝１×１０１５／ｃｍ３〜１×１０１８／ｃｍ３となるよう、ｐ型不純物としてＭｇ原子を供給する。
そして、各柱状結晶２の逆錐部部２aが横方向の結晶成長が進むにつれて、逆錐部２aの頂部（すなわち、逆錐部２ａを含む柱状結晶２の頂部）が結合して成長する状態となり、連続薄膜として電極層３が形成されることになる。
また、ここで、ｐ型クラッド層である逆錐部２aに対して、ＡｌＧａＮを用いても良い。【００３９】
最終的に、ＭＢＥ装置から取り出し、基板表面すなわち、上記電極層３の上面に透明電極（例えば、半透明のＴｉ/Ａｌのｐ型電極）を形成して、発光ダイオードが形成されることとなる。ここで、Ｔｉ/Ａｌのｐ型電極は、電子ビーム蒸着法にて、Ｔｉを２ｎｍ堆積させたのち、Ａｌを３ｎｍ堆積させ、２つの金属膜の積層として形成される。
上述のように形成した発光ダイオードの特性を図１２に示す（測定は室温：Ｒ．Ｔ．）。図１２において、横軸が順方向電流であり、縦軸がその順方向電流により射出する光の発光強度である。
また、ここで、柱状結晶の成長モードのまま（図５の状態）、ｐ型のクラッド層である逆錐部２ａを形成させ（成長条件は、ｎ型のクラッド層２ｅと同様  ）、柱状結晶の高さまで上記誘電体の絶縁材料にて充填して、図１０に示すように透明電極を形成してもよい。このようにしても、電極材料の回り込みを防止することが可能となる。【００４０】
ここで、前記絶縁材料のＳｉＯ２，ＴｉＯ２，Ａｌ２Ｏ３，ＳｉＮ等の充填方法として、例えば、東京応化製ＯＣＤ−Ｔ７（ＳｉＯ２）、Chemat製の酸化物含有ポリマー（ＴｉＯ２，Ａｌ２Ｏ３）等の液体材料（溶媒に絶縁材料の微粒子が混濁）をスピンコーティング法で塗布後に、加熱処理を行い、所望の酸化物を柱状結晶間に析出させる。
また、プラズマＣＶＤ法などの気相堆積法を用いて、柱状結晶間に所望の酸化物（たとえば、ＳｉＯ２，ＴｉＯ２，Ａｌ２Ｏ３等）あるいはＳｉＮ等の窒化物を堆積させて充填する。【００４１】
上述したステップＳ１〜ステップＳ５において、III族原子の供給比に比較して、窒素供給比を高くすることにより、結晶成長面（すなわちｃ面）におけるIII族原子（Ｇａ、Ｉｎ、Ａｌ等）のマイグレーションを抑制し、ｃ軸方向に対する成長速度を横方向の結晶の成長速度に対して大きくし、所定の高さまで異方性の成長モードとして、柱状結晶間の結合、すなわち連続膜化を抑えることができる。
また、高温で成長させることによって、サファイア基板における分解温度の低い窒素極性のＧａＮを除去し、ＡｌＮドットにおけるＧａ極性の成長核のみを選択的に成長させることが可能となる。【００４２】
さらに、ｃ軸方向に成長している柱状結晶の側面であるｃ軸に垂直な結晶面において、この側面に付着したＧａ原子は、高温かつ面方位から原子吸着サイトが少ないという条件の下において、空間に対して再離脱するか、または柱状結晶の頂上面である(０００１)面へ速やかにマイグレーションすることとなる。
このため、ＧａＮの柱状結晶は、ｃ軸方向に異方性を有して成長し、すなわち、この六方晶構造のｃ面（０００１）に垂直な方向（ｃ軸方向）の成長速度が、ｃ面に平行な成長速度に比べて著しく大きくなり、成長する結晶が柱状結晶として形成されると考えられる。
また、上記成長機構の他に、柱状結晶の頂上面（ｃ面）にＧａ金属が凝集し、気相−液相−固相（ＶＬＳ）モードでの成長が生じている可能性も考えられる。【００４３】
一方、ステップＳ６においては、ｐ型クラッド層、すなわち、逆錐部部２ｅ（逆錘状ＧａＮ結晶）を成長させている。
ここで、ステップＳ１〜ステップＳ５におけるＧａＮ柱状結晶を成長する温度７５０℃〜９５０℃に対して、この逆錐部部２ｅの成長に対して、基板温度を６８０℃（５００℃〜８００℃）程度まで下げ、かつＧａ原子とＮ原子との供給量を、１対４〜１対１００程度まで下げて、極めて窒素過剰の条件でＧａＮ結晶の成長を行っている。【００４４】
これにより、基板温度を柱状結晶の成長時に比較して低温化することにより、Ｇａ原子のマイグレーションが遅くなり、ＧａＮ結晶の成長において、ｃ軸方向に平行な（ｃ面に対して垂直な）成長速度と、ｃ軸方向に垂直な（ｃ面に平行な）成長速度との差が少なくなり、ＧａＮ結晶が柱状結晶の側壁面の方向にも成長する成長モードに変化する。
この結果、柱状結晶の直径が成長と共に徐々に増加することとなり、逆錘（逆錐部）構造を形成すると考えられる。
また、他の原因として、結晶をｐ型とするため、Ｍｇをドーピングしているが、このＭｇのドーピングにより、Ｇａ極性であったＧａＮ柱状結晶表面が窒素極性に反転し、柱状結晶の横方向に対する成長速度が増加した可能性も考えられる。【００４５】
＜発光素子の製造方法；サファイア基板上＞
基板１として、サファイア基板（（０００１）面上、導電性処理をしている）を用いて、図１に示す構造のＳｉ基板上に生成する際と同様に、発光ダイオードを形成した場合を用いて説明する。ここで、製造装置としては、例えば、図３に示すＭＢＥ（分子線エピタキシ）装置を用いる。このＭＢＥ装置は、チャンバ２１と、基盤加熱用ヒータ２２と、分子線照射用セル２３ａ，２３ｂ，２３ｃ，２３ｄ，２３ｅと、を備えている。
ここで、裏面（柱状結晶を成長させるのと反対面）にＴｉを蒸着した３５０ｎｍ程度の厚さのサファイア基板を用いる。【００４６】
また、サファイア基板表面に対し、１００Ｗから４５０Ｗ程度のＲＦプラズマにより、流量０．１〜１０cc/sのＮ２ガスをプラズマ化し、活性化したＮ（窒素）による表面処理を、柱状結晶の成長を行う前に予め行っておく。
ステップＳ１：
基板温度７００℃〜９５０℃、真空度１０−３Ｐａ（分子線供給時）〜１０−６Ｐａ（分子線非供給時）において、Ａｌ及びＮの原子の供給比１：１にて供給し、この条件下においてＡｌＮを数ｎｍ、もしくは１ｎｍ〜２０ｎｍの層として成長させる。これにより、サファイア基板上に、所定の密度でドット状のＡｌＮ成長核を形成することができ、均一性のよい柱状結晶を成長させることができる。【００４７】
このとき、Ａｌ及びＮの原子がサファイア基板上をマイグレーションすることにより、所定の距離にある周辺のＡｌＮ同士が結合して徐々に塊を形成して、直径５０〜１００ｎｍ程度のＡｌＮドット４が、密度１０１０／ｃｍ２程度、すなわち所定の間隔を有して形成される（図４参照）。ステップＳ２以降において、上記ＡｌＮドット４を核として、ＧａＮを成長させることにより、再現性良くＧａＮ柱状結晶を成長させることができる。
このＡｌＮドット４の密度は、上記条件を変化させることにより、適時変更させることが可能である。
そして、ステップＳ２以降はシリコン基板と同様に柱状結晶の成長を行う。【００４８】
そして、図８に示すように、本発明のＭＢＥ法を用いた製造方法にて、（０００１）サファイア基板上に成長させたＧａＮ柱状結晶と、有機金属気相堆積（ＭＯＣＶＤ）法で成長させたＧａＮ連続膜（貫通転位密度３〜５×１０９／ｃｍ２）と、ＭＢＥ法で成長させたＧａＮ連続膜（貫通転位密度約８×１０９／ｃｍ２）の室温フォトルミネッセンス（ＰＬ）スペクトルを示す。
このとき、ＰＬスペクトル測定に対する励起光源としては、波長３２５ｎｍ、強度１０ｍＷのＣＷのＨｅ-Ｃｄレーザを用いている。【００４９】
ここで、柱状結晶の直径は５０ｎｍ〜１００ｎｍである。
図８において、ＭＯＣＶＤで成長させたＧａＮの発光ピーク強度を１とすると、ＭＢＥ法で形成したＧａＮが０．３であり、本発明のＭＢＥ法で形成したＧａＮの柱状結晶は２７（ナノコラムＡ）〜２８６（ナノコラムＢ）と極めて強く発光することが確認された。【００５０】
また、サファイア基板及びシリコン基板における基板表面での核となるドット（ＡｌＮドットまたはＧａＮドット）を、所定の間隔にて周期的に（所定の密度に）形成する方法として、ＳｉＯ２膜またはＴｉ膜をマスクとして、すなわち成長させたい部分対し、ＳｉＯ２膜またはＴｉ膜にホールを形成して、基板表面を露出させることにより、露出した部分に柱状結晶を成長させるようにする。
また、柱状結晶を成長させたい部分に、所定のエネルギにより電子ビームやＧａビームを照射することにより、基板表面を変質（例えば、傷を付ける）させて、ドットが成長する核として用いる方法もある。【００５１】
さらに、柱状結晶を成長させたい部分に、所定のエネルギにより電子ビームを照射する。
これにより、電子ビームを照射した部分に炭素が析出し、この析出したマーキングとして、ドットを成長させる核として用いることも可能である。
加えて、基板の原子ステップ構造をウェハスケールで設計して、このステップ構造をテンプレートとして用いて微細な構造を整列させ、テラスとステップバンドとの核生成の選択性を利用して、この核を成長核として柱状結晶を形成するようにしても良い。
また、シリコン超精密金型等を利用し、ナノ・マイクロインプリンティング技術により、直接的に基板表面の柱状結晶を成長させる部分に凹凸形状の形成して、周期的構造を形成させるようにしてもよい。【００５２】
上述した製造方法で作成することにより、貫通転位を殆ど含まない高品質なＧａＮ結晶を容易に成長させ、柱状結晶の成長時に連続的にヘテロ接合やｐｎ接合を容易に形成させることが可能である。
また、上記ヘテロ接合形成の際、格子定数や熱膨張係数の大きく異なるヘテロ構造を成長しても、柱状結晶であるため、連続膜に比較して、歪応力が大幅に低下するため、クラックの発生を防止することが可能である。
さらに、上述した製造方法によれば、柱状結晶の成長面（すなわち頂上部）が、自己形成的にナノテクスチャ（表面微細構造、すなわち表面の微細な凹凸形状）となり、この構造により光取出しや光取込み効率が高く、発光ダイオード（ＬＥＤ）や光励起素子として利用する場合に効率向上が期待される。【００５３】
上述した基板材料の他に、ＳｉＣの（０００１）面、金属（Ａｌ, Ｔｉ, Ｆｅ, Ｎｉ, Ｃｕ, Ｍｏ,Ｐｄ, Ａｇ, Ｔａ, Ｗ, Ｐｔ, Ａｕ、あるいはこれらの元素を一部に含有する合金）、及びこれら金属を例えば所定の基板（例えば、Ｓｉ基板の（１１１）面）にコーティングした平坦な基板を、ＧａＮ結晶、すなわちIII族窒化物半導体の柱状結晶の基板として利用することも可能である。
また、上述した製造方法においては、ｐ型クラッド層の形成におけるｐ型ドーパント（不純物）にはＭｇを用いているが、Ｍｇに替えてＢｅを用いても良い。
さらに、Ｍｇに替えて、Ｂｅ及びＳｉ、またはＢｅ及びＯの同時ドーピングを行い、ｐ型クラッド層を形成してもよい。【００５４】
そして、本発明は、波長帯２００ｎｍ（ＡｌＮ）〜８００ｎｍ（ＧａＩｎＮ）の発光素子を対象としているため、柱状結晶及び発光層の材料としては、窒化物半導体において、ＩｎＧａＮ、ＧａＮ、ＡｌＧａＩnＮ、ＡｌＧａＮ、ＡｌＮ及びこれらのヘテロ構造等を用いることが可能である。
また、柱状結晶及び発光層の他の材料としては、酸化物半導体において、ＺｎＯ、ＣｄＺｎＯ、ＭｇＺｎＯ、ＭｇＺｎＣｄＯ及びこれらのヘテロ構造等を用いることも可能である。
また、基板１が絶縁性である場合、レーザリフトオフやエッチングによりこの基板１を除去し、各柱状結晶２のｎ型クラッド層２ｅの底部に電極を形成するか、伝導性のある他の基板に転写（移し替える）してもよい。【００５５】
上述の製造方法により形成された柱状結晶は、周期的に配置されているため、隣接する柱状結晶間は空洞状態となっている。
このため、素子構造の物理的強度を向上させるため、柱状結晶間に絶縁体を、支持材料として埋め込むようにしても良い。
このときの埋め込み材料としては、ＳｉＯ２，Ａｌ２Ｏ３，ＴｉＯ２，ＺｒＯ２，Ｇｄ２Ｏ３，ポリイミド及びエポキシ樹脂などを用いる。
このとき、基板１が絶縁性である場合、レーザリフトオフやエッチングによりこの基板１を除去し、上記支持材料（絶縁性の充填材料）を充填した後、各柱状結晶２のｎ型クラッド層２ｅの底部に電極を形成するか、伝導性のある他の基板に転写（移し替える）してもよい。【００５６】
＜半導体レーザの構造＞
次に、上述した発光ダイオードにおける柱状結晶及び製造方法を用いた半導体レーザの構成を、構造の断面を示す図１０を用いて説明する。
この半導体レーザは、伝導体材料の基板１１（Ｓｉの（１１１）面，またはＳｉＣ（０００１）面）上に、ｎ−ＡｌＧａＮのＤＢＲ１２（Distributed Bragg Reflector；分布ブラッグ反射層），ＡｌＧａＮのＭＱＷ１３（Multiple Quantum Well；多重量子井戸）からなる活性層（active layer），ｐ−ＡｌＧａＮのＤＢＲ１４等の量子構造からなるデバイス構造（発光機能や光及び電子を閉じ込める機能）を有する複数の柱状結晶を所定の周期にて配置形成し、各柱状結晶間を光透過性を有する絶縁材料１５（例えば、ＳｉＯ２）により充填してある。
ここで、すでに述べたステップＳ６において、柱状結晶の成長モードのまま（図５の状態）、全体を形成させ、柱状結晶の高さまで上記誘電体の絶縁材料にて充填して、その表面に電極材料を形成してもよい。このようにしても、電極材料の回り込みを防止することが可能となる。
また、結晶の成長を等方性のモードとして、柱状結晶における逆錐部の頂部が結合した連続膜１６上に、光透過性の材料による電極１７を形成した図１０に示すような構造としてもよい。ｐ側反射鏡の形成方法としては、ｐ−ＡｌＧａＮのＤＢＲ１４をなくして、直接１６のｐ型連続膜形成を行い、その連続膜中に半導体ＤＢＲを形成してもよいし、誘電体多層膜反射鏡を形成してもよい。【００５７】
柱状結晶がある一定の距離以内に隣接することにより、上下の電極間に所定の電流を流すことにより、各柱状結晶の活性層が発光を開始し、隣接した他の柱状結晶の活性層からの射出光が所定の強度の入射し、誘導放出が発生し、各柱状結晶における発光する光の位相の同期が取れてレーザ発振が行われることになる。
上述した本発明の半導体レーザは、すでに述べた発光ダイオードと同様に、結晶が貫通転位を含んでいないため、従来に比較して発光特性が向上し、かつ柱状結晶上部が逆錐部の逆円錐または逆角錐形状からその頂部において順次連続膜１６となっているため、上部電極１７の形成が容易に行える。【００５８】
また、上述してきた説明において、柱状結晶の成長を分子線エピタキシ（ＭＢＥ）装置を用いていたが、ＭＯＣＶＤ，ＨＶＰＥ及びスパッタ等を用いても、基板温度とＶ／III族の供給比を適時制御することにより、上述してきた柱状結晶を用いた発光素子を形成することができる。
また、本発明を発光ダイオード及び半導体レーザ等により説明してきたが、これらの発光デバイスのみでなく、他のダイオード構造（整流機能を有するデバイス構造）等を有する半導体デバイスに応用することも可能である。
【産業上の利用可能性】
【００５９】
本発明によれば、窒化物系化合物半導体の柱状結晶を形成し、この柱状結晶各々に発光部を設けることにより、貫通転位密度を殆ど含まない高品質の柱状結晶の特性を生かして、短波長の発光領域における高輝度な発光素子等の半導体デバイスを得ることができる。さらに、電極材料の柱状結晶側部への回り込みを防止し、発光素子の製造工程における電極形成を容易とすることができる。
【図１】
0005280004.tif 000002
【図２】
0005280004.tif 000003
【図３】
0005280004.tif 000004
【図４】
0005280004.tif 000005
【図５】
0005280004.tif 000006
【図６】
0005280004.tif 000007
【図７】
0005280004.tif 000008
【図８】
0005280004.tif 000009
【図９】
0005280004.tif 000010
【図１０】
0005280004.tif 000011
【図１２】
0005280004.tif 000012
【図１１】
0005280004.tif 000013